(57)【要約】【課題】  分子量分布が狭く、ポリウレタン樹脂等の原料として好適なポリエーテル類を提供する。【解決手段】  ポリカーボネートモノオールおよびポリオールならびにポリオキシテトラメチレンモノオールおよびポリオールからなる群から選ばれる少なくとも一種を開始剤として用い、有機配位子を有する複合金属シアン化物錯体触媒の存在下に、開始剤に対してアルキレンオキシドを開環付加重合してポリエーテル類を製造する。ここで開始剤の数平均分子量（Ｍｎ1）および重量平均分子量（Ｍｗ1）、ならびに開始剤にアルキレンオキシドを開環付加重合して得られるポリエーテル類の数平均分子量（Ｍｎ2）および重量平均分子量（Ｍｗ2）の間に以下の関係：Ｍｎ1＝３００〜２００００；Ｍｗ1／Ｍｎ1≧１．２；Ｍｎ2／Ｍｎ1≧１．５；および（Ｍｗ2／Ｍｎ2）／（Ｍｗ1／Ｍｎ1）＜０．８をもたせる。【選択図】  なし【特許請求の範囲】
【請求項１】
ポリカーボネートモノオールおよびポリオール、ならびにポリオキシテトラメチレンモノオールおよびポリオールからなる群から選ばれる少なくとも一種を開始剤として用い、有機配位子を有する複合金属シアン化物錯体触媒の存在下に、前記開始剤に対してアルキレンオキシドを開環付加重合するポリエーテル類の製造法であって、前記開始剤の数平均分子量（Ｍｎ1）および重量平均分子量（Ｍｗ1）、ならびに前記開始剤にアルキレンオキシドを開環付加重合して得られる前記ポリエーテル類の数平均分子量（Ｍｎ2）および重量平均分子量（Ｍｗ2）の間に以下の関係：
Ｍｎ1＝３００〜２００００；
Ｍｗ1／Ｍｎ1≧１．２；
Ｍｎ2／Ｍｎ1≧１．５；および
（Ｍｗ2／Ｍｎ2）／（Ｍｗ1／Ｍｎ1）＜０．８
をもたせることを特徴とするポリエーテルポリオールの製造法。
【請求項２】
前記複合金属シアン化物錯体触媒が、ｔｅｒｔ−ブチルアルコール、ｎ−ブチルアルコール、ｉｓｏ−ブチルアルコール、ｔｅｒｔ−ペンチルアルコール、ｉｓｏ−ペンチルアルコール、Ｎ，Ｎ−ジメチルアセトアミド、エチレングリコールモノ−ｔｅｒｔ−ブチルエーテル、エチレングリコールジメチルエーテル、ジエチレングリコールジメチルエーテル、トリエチレングリコールジメチルエーテル、ｉｓｏ−プロピルアルコール、およびジオキサンから選ばれる１種または２種以上を有機配位子として有することを特徴とする、請求項１に記載のポリエーテル類の製造法。
【発明の詳細な説明】
【技術分野】
【０００１】
本発明は、複合金属シアン化物錯体触媒を用いて、ポリカーボネートモノオール、ポリカーボネートポリオール、ポリオキシテトラメチレンモノオールおよびポリオキシテトラメチレンポリオールからなる群から選ばれる少なくとも一種の開始剤にアルキレンオキシドを開環付加重合させて得られ、かつ、開始剤の分子量分布に対して特定の関係にある分子量分布を有するポリエーテルポリオールの製造法、およびその製造法によって製造されたポリエーテルポリオールに関する。
【背景技術】
【０００２】
一般に、ポリウレタンエラストマー、接着剤、およびシーラント等のポリウレタン製品や機能性油剤の原料として用いられるポリエーテルポリオールは、活性水素原子を有する開始剤に例えばエチレンオキシドおよびプロピレンオキシドなどのアルキレンオキシドを付加重合させて製造されている。これらのポリエーテルポリオール、またはポリエーテルポリオールとイソシアネートとの反応によって得られるポリウレタン製品の親水性、疎水性、耐熱性、耐候性、および機械物性などを所望の特性に制御することが必要とされている。これらの特性を制御するための手法として、ポリエステルポリオール、ポリカーボネートポリオール、またはポリオキシテトラメチレングリコールを開始剤として用いてアルキレンオキシドを開環付加重合（以下、単に開環重合とも記す。）させて製造されたポリエーテルポリオールや、アルキレンオキシド付加重合体の主鎖のポリエーテル鎖中にエステル結合、カーボネート結合を含むポリエーテルポリオールをポリウレタン製品原料として用いることが提案されている。
【０００３】
上記開始剤であるポリカーボネートポリオールおよびポリオキシテトラメチレンポリオール、ならびにそれら開始剤にアルキレンオキシドを開環重合して得られるポリオール類は、カチオンまたはアニオン重合触媒を用い、開始剤存在下または不存在下にアルキレンオキシド、環状カーボネート、および環状エステルから選ばれる少なくとも一種のモノマーを開環重合して製造することができることが知られている。しかし、この公知の方法を用いて製造したポリオール類は分子量分布が広くなるため、分子量を大きくした場合には生成物の粘度が非常に高くなり、取り扱いが困難であり、しかもそのポリオールとポリイソシアネートとの反応生成物の耐熱性および機械物性などを所望する特性に制御することが困難であった。
【０００４】
一方、エチレンオキシドおよびプロピレンオキシド等のオキシラン（３員環エーテル化合物）は、アニオンおよびカチオン触媒以外の重合触媒を用いても開環重合可能である。なかでも高活性な配位重合触媒の代表的なものとして、複合金属シアン化物錯体（以下、ＤＭＣ触媒とも記す。）が知られている。ＤＭＣ触媒は、有機配位子および金属塩を含む錯体触媒であり、たとえば、亜鉛ヘキサシアノコバルテート（Ｚｎ3［Ｃｏ（ＣＮ）6］2）に有機配位子、水、およびＺｎＣｌ2が配位した化合物が代表的なものである。
【０００５】
上記ＤＭＣ触媒を用い、ポリオキシプロピレンポリオール等の開始剤存在下にアルキレンオキシドを開環重合することによって得られるポリエーテルポリオールは、従来の一般的なアルカリ触媒を用いて同様の重合反応を行って得られるポリエーテルポリオールに比べて分子量分布が狭いことが報告されている（例えば非特許文献１参照）。
【０００６】
また、このＤＭＣ触媒を用いるアルキレンオキシドの重合反応において、ポリエーテルポリオール末端水酸基へのアルキレンオキシドの開環付加反応は、分子量のより小さいポリエーテルポリオールの末端水酸基で優先的に起こり、そのため重合反応の進行にともなってポリエーテルポリオールの分子量分布が広がることがないことも知られている（例えば特許文献１参照）。ただし、ＤＭＣ触媒を用いた場合に、アルキレンオキシドの開環重合反応の進行に伴ってポリエーテルポリオールの分子量分布が広がらないということは、開始剤としてポリオキシプロピレンポリオールを用いた場合についてのみ知られている。
【０００７】
ところで、公知のポリカーボネートポリオールおよびポリオキシテトラメチレングリコールは、もともと広い分子量分布を有する。ポリカーボネートポリオール、またはポリテトラメチレングリコールを開始剤として、ＤＭＣ触媒存在下、アルキレンオキシドを開環重合した場合に、得られるポリエーテル類がどのような分子量分布を示すかは報告されていない。さらに、このようにして得られるポリエーテル類を原料として用いることによってポリウレタン製品や機能性油剤の特性を好ましいものにできるということも報告されていない。
【０００８】
【特許文献１】特開平６−１６８０６号公報
【非特許文献１】J.L.SHUCHAR and S.D.HARPER, “Preparation of High Molecular Weight Polyols Using Double Metal Cyanide Catalysts”, 32ND ANNUAL POLYURETHANE TECHNICAL/MARKETING CONFERENCE, OCTOBER1-4, 1989, pp.360.
【発明の開示】
【発明が解決しようとする課題】
【０００９】
上述したとおり、ポリカーボネートポリオール、およびポリテトラメチレングリコールは分子量分布が広いこと、およびその分子構造に由来して分子間の大きな凝集力を有することにより粘度が高い。そのため、ポリカーボネートポリオールおよびポリテトラメチレングリコールは様々な優れた特性を有しているにもかかわらず、用途によってはこれらを原料として用いることが難しい場合があった。
【００１０】
そこで本発明は、ポリカーボネートポリオールおよびポリテトラメチレングリコールが有する優れた特性を活かしつつ、狭い分子量分布を有し、しかも優れた特性を有するポリウレタン製品および機能性油剤等を製造するために用いる原料として好ましいポリエーテル類、ならびにその製造法を提供しようとするものである。
【課題を解決するための手段】
【００１１】
本発明のポリエーテル類の製造法は、ポリカーボネートモノオールおよびポリオール、ならびにポリオキシテトラメチレンモノオールおよびポリオールからなる群から選ばれる少なくとも一種を開始剤として用い、有機配位子を有する複合金属シアン化物錯体触媒の存在下に、前記開始剤に対してアルキレンオキシドを開環付加重合するポリエーテル類の製造法であって、前記開始剤の数平均分子量（Ｍｎ1）および重量平均分子量（Ｍｗ1）、ならびに前記開始剤にアルキレンオキシドを開環付加重合して得られる前記ポリエーテルポリオールの数平均分子量（Ｍｎ2）および重量平均分子量（Ｍｗ2）の間に以下の関係：
Ｍｎ1＝３００〜２００００；
Ｍｗ1／Ｍｎ1≧１．２；
Ｍｎ2／Ｍｎ1≧１．５；および
（Ｍｗ2／Ｍｎ2）／（Ｍｗ1／Ｍｎ1）＜０．８
をもたせることを特徴とするものである。
【００１２】
本発明のポリエーテル類の上記製造法においては、前記複合金属シアン化物錯体触媒が、ｔｅｒｔ−ブチルアルコール、ｎ−ブチルアルコール、ｉｓｏ−ブチルアルコール、ｔｅｒｔ−ペンチルアルコール、ｉｓｏ−ペンチルアルコール、Ｎ，Ｎ−ジメチルアセトアミド、エチレングリコールモノ−ｔｅｒｔ−ブチルエーテル、エチレングリコールジメチルエーテル、ジエチレングリコールジメチルエーテル、トリエチレングリコールジメチルエーテル、ｉｓｏ−プロピルアルコール、およびジオキサンから選ばれる１種または２種以上を有機配位子として有することが好ましい。
【発明の効果】
【００１３】
本発明の製造法を用いて、有機配位子を有する複合金属シアン化物錯体触媒存在下にポリカーボネートモノオールおよびポリオール（以下あわせて水酸基含有ポリカーボネートとも記す。）ならびにポリオキシテトラメチレンモノオールおよびポリオール（以下あわせて水酸基含有ポリオキシテトラメチレンとも記す。）からなる群から選ばれる少なくとも一種以上を開始剤として用いてアルキレンオキシドを開環付加重合することにより、開始剤の分子量分布よりも狭い分子量分布を有するポリエーテル類を製造することができる。さらに、上記有機配位子が、ｔｅｒｔ−ブチルアルコール、ｎ−ブチルアルコール、ｉｓｏ−ブチルアルコール、ｔｅｒｔ−ペンチルアルコール、ｉｓｏ−ペンチルアルコール、Ｎ，Ｎ−ジメチルアセトアミド、エチレングリコールモノ−ｔｅｒｔ−ブチルエーテル、エチレングリコールジメチルエーテル、ジエチレングリコールジメチルエーテル、トリエチレングリコールジメチルエーテル、ｉｓｏ−プロピルアルコール、およびジオキサンから選ばれる１種または２種以上である場合に、複合金属シアン化物錯体触媒のアルキレンオキシド重合活性を高くすることができ、水酸基含有ポリカーボネートおよび／または水酸基含有ＰＴＭＧにアルキレンオキシドを開環付加重合させて得られるポリエーテル類の分子量分布をより狭くすることができる。
【００１４】
本発明の製造法を用いて製造されたポリエーテル類は、水酸基含有ポリカーボネートおよび水酸基含有ポリオキシテトラメチレンと比較した場合、数平均分子量（Ｍｎ）が同じ場合でも低粘度になり、融点が低く、かつ分子末端が不飽和基である成分も少ない。したがって、このポリエーテル類とポリイソシアネートとを反応させて得られるイソシアネート末端または水酸基末端のプレポリマーの粘度は、水酸基含有ポリカーボネートまたは水酸基含有ポリオキシテトラメチレンとポリイソシアネートとを反応させて得られるプレポリマーよりも低粘度で扱いやすいという特徴を有する。また、上記ポリエーテル類とポリイソシアネート等を原料として得られるポリウレタン樹脂は、ポリカーボネート結合またはポリオキシテトラメチレン結合を含まないポリオキシアルキレン重合体を原料として用いて得られるポリウレタン樹脂よりも引張強度が強いという特徴を有する。本発明の製造法を用いて製造されたポリエーテル類は、ポリウレタンエラストマー、接着剤、およびシーラント等のポリウレタン製品、ならびに機能性油剤等の原料として好ましい。
【発明を実施するための最良の形態】
【００１５】
本発明において、開始剤およびポリエーテル類の数平均分子量（Ｍｎ）および重量平均分子量（Ｍｗ）は、いわゆるポリスチレン換算分子量といわれる分子量である。具体的には、分子量測定用の標準試料として市販されている重合度の異なる数種の単分散ポリスチレン重合体のゲルパーミエーションクロマトグラフィー（ＧＰＣ）を市販のＧＰＣ測定装置を使用して測定し、ポリスチレンの分子量と保持時間（リテンションタイム）の関係をもとに検量線を作成する。前記検量線を用いて、試料化合物のＧＰＣスペクトルをコンピュータ解析することにより、その化合物の数平均分子量および重量平均分子量を求める。かかる測定法は公知である。
【００１６】
なお、本明細書中、開始剤の数平均分子量をＭｎ1、重量平均分子量をＭｗ1で表し、開始剤にアルキレンオキシドを開環付加重合させて得られるポリエーテル類の数平均分子量をＭｎ2、重量平均分子量をＭｗ2で表す。
【００１７】
本発明のポリエーテル類の製造法は、上述のとおり、水酸基含有ポリカーボネートおよび水酸基含有ポリオキシテトラメチレンからなる群から選ばれる少なくとも一種を開始剤として用い、有機配位子を有する複合金属シアン化物錯体触媒の存在下に、前記開始剤に対してアルキレンオキシドを開環付加重合して、ポリエーテル類を得るというものである。
【００１８】
上記水酸基含有ポリカーボネートとしては、アルキレンカーボネートを開環重合して得られるものや、ジオール化合物とホスゲン、クロロ蟻酸エステル、ジアルキルカーボネートまたはジアリルカーボネートとのエステル交換反応によって得られるものが挙げられる。前記ジオール化合物としては、エチレングリコール、１，２−プロパンジオール、１，３−プロパンジオール、２−メチル−１，３−ブタンジオール、１，４−ブタンジオール、ネオペンチルグリコール、１，５−ペンタンジオール、２−メチルペンタンジオール、３−メチルペンタンジオール、２，２，４−トリメチル−１，６−ヘキサンジオール、３，３，５−トリメチル−１，６−ヘキサンジオール、２，３，５−トリメチルペンタンジオール、１，６−ヘキサンジオール、１，９−ノナンジオール、２−メチル−１，８−オクタンジオール、およびダイマージオールなどを用いることができる。本発明に用いる特に好ましいジオール化合物は、１，６−ヘキサンジオール、１，３−ブタンジオール、１，４−ブタンジオール、およびネオペンチルグリコールである。また、１分子に３以上のヒドロキシル基を有する化合物、例えば、トリメチロールエタン、トリメチロールプロパン、ヘキサントリオール、ペンタエリスリトール等を上記ジオール化合物に少量併用することもできる。上記アルキレンカーボネートとしては、エチレンカーボネートやプロピレンカーボネートが挙げられる。上記ジアルキルカーボネートとしては、ジメチルカーボネート、ジエチルカーボネートを挙げることができる。上記ジアリルカーボネートとしてはジフェニルカーボネートを挙げることができる。なお、ポリエチレンカーボネートポリオール、ポリテトラメチレンカーボネートポリオール、ポリヘキサメチレンカーボネートポリオールなどの市販されているものを本発明の開始剤として用いることもできる。
【００１９】
本発明で開始剤として用いる水酸基含有ポリオキシテトラメチレンとしては、ゼオライト、メタロアルミノシリケート、フルオロスルホン酸などの超強酸、酸と無水酢酸の混合物、パーフルオロスルホン酸樹脂、漂白土、および結晶水の含有量が特定範囲に制御されたヘテロポリ酸などからなる群から選ばれる触媒を用いてテトラヒドロフラン（ＴＨＦ）を開環重合させて得られるポリオキシテトラメチレンポリオールが例示できる。炭素数２〜１０のアルカンジオール、アルキレンオキシド、オキセタン、環状アセタール、および２−メチルテトラヒドロフランなどからなる群から選ばれる一種以上の化合物をＴＨＦとランダム共重合させて得られた共重合ポリオキシテトラメチレンポリオールを本発明の開始剤として用いることもできる。
【００２０】
本発明で開始剤として用いる上記水酸基含有ポリカーボネートおよび水酸基含有ポリオキシテトラメチレンは、一般に分子量の狭いものを製造することが困難であるため、製造の容易さ、または入手の容易さの点から、開始剤の分子量分布（Ｍｗ1／Ｍｎ1）は１．２以上であることが好ましく、１．５以上であることがさらに好ましい。分子量分布（Ｍｗ1／Ｍｎ1）が１．２未満である開始剤を製造するためには、特殊な触媒および／またはプロセスを必要とするためにコストアップになる場合がある。
【００２１】
開始剤として用いる水酸基含有ポリカーボネートまたは水酸基含有ポリオキシテトラメチレンが有する平均水酸基数は一分子当たり１〜６であることが好ましく、１〜４であることがさらに好ましい。開始剤一分子あたりの平均水酸基数が７以上になると、開始剤にアルキレンオキシドを開環付加重合して得られるポリエーテルポリオールの分子量分布を狭くすることが困難になる場合がある。
【００２２】
上記開始剤として、数平均分子量（Ｍｎ1）が３００〜２００００の水酸基含有ポリカーボネートおよび／または水酸基含有ポリオキシテトラメチレンを用いることが好ましく、６００〜５０００のものを用いることがさらに好ましい。開始剤の数平均分子量（Ｍｎ1）を３００以上にすることにより、有機配位子を有する複合金属シアン化物錯体触媒を用いたアルキレンオキシド開環重合反応が開始するまでの時間を短くすることができる。また、開始剤の数平均分子量（Ｍｎ1）を２００００以下にすることで開始剤の粘度を高くなりすぎないようにでき、開始剤への均一度の高いアルキレンオキシド重合反応を進めることができる。
【００２３】
さらに本発明の製造法は、開始剤にアルキレンオキシドを開環付加重合して得られるポリエーテルポリオールの数平均分子量（Ｍｎ2）および重量平均分子量（Ｍｗ2）と、上記開始剤の数平均分子量（Ｍｎ1）および重量平均分子量（Ｍｗ1）との間に以下の関係：
Ｍｎ2／Ｍｎ1≧１．５、および（Ｍｗ2／Ｍｎ2）／（Ｍｗ1／Ｍｎ1）＜０．８
をもたせることを特徴とするものである。上記関係は、本発明の製造法が、開始剤の数平均分子量の１．５倍以上になるまで開始剤にアルキレンオキシドを重合するものであること、および、開始剤にアルキレンオキシドを開環付加重合して得られるポリエーテルポリオールの分子量分布の値が開始剤の分子量分布の値の０．８倍より小さくなることを示す。本発明においては、Ｍｎ2／Ｍｎ1≧１．５であり、さらに５．０≧Ｍｎ2／Ｍｎ1≧１．５が好ましく、３．０≧Ｍｎ2／Ｍｎ1≧１．５が特に好ましい。また、本発明においては、（Ｍｗ2／Ｍｎ2）／（Ｍｗ1／Ｍｎ1）＜０．８であり、（Ｍｗ2／Ｍｎ2）／（Ｍｗ1／Ｍｎ1）＜０．７であることが特に好ましい。
【００２４】
開始剤の数平均分子量、開始剤の分子量分布、重合反応に用いる触媒の種類及び量、開始剤に開環付加重合させるアルキレンオキシドの量、ならびに重合反応条件などを最適に制御して行うことによって、上記の各パラメータの関係を実現できる。前記重合反応条件には、重合反応温度、攪拌強度、および反応容器へのアルキレンオキシドの供給速度などが含まれる。以下に本発明を実施するうえで好ましい重合反応の態様を説明する。当業者は以下の説明に基づいて適宜好ましい重合条件を決定することにより、本発明を容易に実施することができる。
【００２５】
以下に本発明の製造法に用いる、有機配位子を有する複合金属シアン化物錯体触媒、およびそれを用いた重合条件について説明する。
【００２６】
〔有機配位子を有する複合金属シアン化物錯体触媒〕
本発明に用いる複合金属シアン化物錯体触媒（以下、単にＤＭＣ触媒とも記す。）は、代表的には下記式（１）で表される。
Ｍ1a［Ｍ2b（ＣＮ）c］dｅ（Ｍ1fＸg）ｈ（Ｈ2Ｏ）ｉ（Ｒ）・・・（１）
（Ｍ1、Ｍ2は金属原子を表し、Ｘはハロゲン原子を表し、Ｒは有機配位子を表し、ａ、ｂ、ｃ、ｄ、ｅ、ｆ、ｇ、ｈ、ｉは金属原子の原子価や有機配位子の配位数などにより変わり得る数を表す。）。
【００２７】
上記式（１）中、Ｍ1としてはＺｎ（ＩＩ）、Ｆｅ（ＩＩ）、Ｆｅ（ＩＩＩ）、Ｃｏ（ＩＩ）、Ｎｉ（ＩＩ）、Ｍｏ（ＩＶ）、Ｍｏ（ＶＩ）、Ａｌ（ＩＩＩ）、Ｖ（Ｖ）、Ｓｒ（ＩＩ）、Ｗ（ＩＶ）、Ｗ（ＶＩ）、Ｍｎ（ＩＩ）、Ｃｒ（ＩＩＩ）、Ｃｕ（ＩＩ）、Ｓｎ（ＩＩ）、およびＰｂ（ＩＩ）から選ばれる金属が好ましく、Ｚｎ（ＩＩ）またはＦｅ（ＩＩ）が特に好ましい。なお金属の原子記号の後のかっこ内のローマ数字は原子価を表し、以下同様である。
【００２８】
さらに上記式（１）中、Ｍ2としては、Ｆｅ（ＩＩ）、Ｆｅ（ＩＩＩ）、Ｃｏ（ＩＩ）、Ｃｏ（ＩＩＩ）、Ｃｒ（ＩＩ）、Ｃｒ（ＩＩＩ）、Ｍｎ（ＩＩ）、Ｍｎ（ＩＩＩ）、Ｎｉ（ＩＩ）、Ｖ（ＩＶ）、およびＶ（Ｖ）から選ばれる金属が好ましく、Ｃｏ（ＩＩＩ）またはＦｅ（ＩＩＩ）が特に好ましい。
【００２９】
さらに上記式（１）中、Ｒは有機配位子である。前記有機配位子としては水溶性のものが好ましく、具体例としては、ｔｅｒｔ−ブチルアルコール、ｎ−ブチルアルコール、ｉｓｏ−ブチルアルコール、ｔｅｒｔ−ペンチルアルコール、ｉｓｏ−ペンチルアルコール、Ｎ，Ｎ−ジメチルアセトアミド、エチレングリコールジメチルエーテル（グライムともいう。）、ジエチレングリコールジメチルエーテル（ジグライムともいう。）、トリエチレングリコールジメチルエーテル（トリグライムともいう。）、エチレングリコールモノ−ｔｅｒｔ−ブチルエーテル、ｉｓｏ−プロピルアルコール、およびジオキサンから選ばれる１種または２種以上の化合物が挙げられる。ジオキサンは、１，４−ジオキサンでも１，３−ジオキサンでもよいが、１，４−ジオキサンが好ましい。
【００３０】
本発明において特に好ましい有機配位子は、ｔｅｒｔ−ブチルアルコール、ｔｅｒｔ−ペンチルアルコール、および、エチレングリコールモノ−ｔｅｒｔ−ブチルエーテルから選ばれる１種または２種以上の化合物であり、ｔｅｒｔ−ブチルアルコールまたはｔｅｒｔ−ブチルアルコールとエチレングリコールモノ−ｔｅｒｔ−ブチルエーテルの組合せが、高い重合触媒活性が得られることから最も好ましい。
【００３１】
本発明における有機配位子を有する複合金属シアン化物錯体触媒は、公知の製造方法を用いて製造できる。公知の触媒製造法としては例えば、（ｉ）ハロゲン化金属塩とアルカリ金属シアノメタレートとを水溶液中で反応させて得られる反応生成物に有機配位子を配位させ、ついで、固体成分を分離し、さらに、分離した固体成分を有機配位子水溶液で洗浄する方法、または（ｉｉ）有機配位子水溶液中でハロゲン化金属塩とアルカリ金属シアノメタレートとを反応させ、得られる反応生成物（固体成分）を分離し、その分離固体成分を有機配位子水溶液で洗浄する方法を挙げることができる。
【００３２】
本発明でＤＭＣ触媒を製造する場合に用いるアルカリ金属シアノメタレートのシアノメタレートを構成する金属は、Ｆｅ（ＩＩ）、Ｆｅ（ＩＩＩ）、Ｃｏ（ＩＩ）、Ｃｏ（ＩＩＩ）、Ｃｒ（ＩＩ）、Ｃｒ（ＩＩＩ）、Ｍｎ（ＩＩ）、Ｍｎ（ＩＩＩ）、Ｎｉ（ＩＩ）、Ｖ（ＩＶ）、およびＶ（Ｖ）から選ばれる１種以上であることが好ましく、Ｃｏ（ＩＩＩ）またはＦｅ（ＩＩＩ）であることが特に好ましい。アルカリ金属シアノメタレートの好ましい具体例は、Ｈ3［Ｃｏ（ＣＮ）6］、Ｎａ3［Ｃｏ（ＣＮ）］6、およびＫ3［Ｃｏ（ＣＮ）］6であり、Ｎａ3［Ｃｏ（ＣＮ）］6、およびＫ3［Ｃｏ（ＣＮ）］6が最も好ましい。
【００３３】
上述した複合金属シアン化物錯体触媒の公知の製造法を用いて得られた反応生成物を洗浄し、さらに、ろ過分離して得られるケーキ（固体成分）を乾燥させることにより、ＤＭＣ触媒を調製できる。また、ハロゲン化金属塩とアルカリ金属シアノメタレートの反応生成物を水および／または有機配位子で洗浄し、さらに有機配位子水溶液中に分散させた液をポリオール化合物中に分散させ、得られた分散液から過剰量の水および有機配位子を留去することにより、有機配位子を有するＤＭＣ触媒がポリオール化合物中分散された状態の、スラリー状のＤＭＣ触媒を調製することもできる。
【００３４】
上記スラリー状ＤＭＣ触媒の調製するために用いるポリオール化合物としては、ポリエーテルポリオールが挙げられる。このためのポリエーテルポリオールとしては、アルカリ触媒やカチオン触媒を用い、モノアルコールおよび多価アルコールから選ばれる開始剤にアルキレンオキシドを開環付加重合させて製造した、一分子あたりの平均水酸基数が１〜１２であり、数平均分子量が３００〜５０００であるポリエーテルモノオールやポリエーテルポリオールが好ましい。
【００３５】
本発明の製造法において用いるアルキレンオキシドとしては、例えば、エチレンオキシド、プロピレンオキシド、１、２−ブチレンオキシド、２、３−ブチレンオキシド、エピクロロヒドリン、オキセタン、スチレンオキシド、およびテトラヒドロフランなどを挙げることができ、これらから選ばれる１種または２種以上を用いることができる。本発明ではエチレンオキシドおよびプロピレンオキシドから選ばれる１種または両者を併用することが好ましく、プロピレンオキシドを用いることが最も好ましい。また、エチレンオキシドおよび／またはプロピレンオキシドとともに、少量のエピクロロヒドリン、オキセタン、テトラヒドロフラン、およびラクトンなどの環状エステルを用いて重合反応を行うこともできる。
【００３６】
〔アルキレンオキシドの重合方法〕
本発明では、反応容器内でＤＭＣ触媒の存在下、開始剤にアルキレンオキシドを開環付加重合してポリエーテルポリオールを製造できる。開始剤およびＤＭＣ触媒の存在下、反応容器内に上記アルキレンオキシドの１種または２種以上の混合物を添加して重合反応を行うことができる。本発明においては、一種類のアルキレンオキシドを開始剤に単独重合することも、二種以上のアルキレンオキシドをブロック重合および／またはランダム重合させることもできる。
【００３７】
重合反応に用いるＤＭＣ触媒の量は、アルキレンオキシドの開環重合に必要な量であればいかなる量でもよいが、できるだけ少量であることが好ましい。重合反応に用いるＤＭＣ触媒の量が少ないほど、生成物であるポリエーテル類に含まれるＤＭＣ触媒の量を少なくできる。それにより、重合反応によって得られるポリエーテル類のポリイソシアネートとの反応性や、このポリエーテル類を原料に用いて製造されるポリウレタン製品や機能性油剤などの物性に対するＤＭＣ触媒の影響を少なくできる。通常は、開始剤へのアルキレンオキシドの開環付加重合反応の後、得られたポリエーテル類からＤＭＣ触媒を除去する操作を行うが、上記のようにポリエーテル類に残存するＤＭＣ触媒の量が少なく、かつ、その後に悪影響を及ぼさない場合は、ＤＭＣ触媒を除去する工程を行わずにポリエーテル類を用いる次の工程へ進むことができるため、ポリエーテル類の生産効率を高めることができる。ＤＭＣ触媒の固体触媒成分（ポリオール化合物や過剰な配位子などを除いた成分）が重合直後の重合体中に１０〜８０ｐｐｍとなる量のＤＭＣ触媒を用いて開始剤へのアルキレンオキシド重合反応を行うことが好ましい。重合体中に含まれるＤＭＣ触媒の固体触媒成分を１０ｐｐｍ以上にすることにより充分な重合触媒活性が得られ、さらに８０ｐｐｍ以下で充分な重合活性が得られるためにそれ以上量の触媒成分を用いても経済的ではない。ただし、得られる重合体に対して８０ｐｐｍ以上の固体触媒成分を含む触媒を用いても問題はない。
【００３８】
本発明におけるアルキレンオキシドの開環重合温度は、３０〜１８０℃が好ましく、７０〜１６０℃が好ましく、９０〜１４０℃が特に好ましい。重合温度が３０℃以下ではアルキレンオキシドの開環重合が開始しない場合があり、また１８０℃以上ではＤＭＣ触媒の重合活性が低下する場合がある。
【００３９】
さらに本発明のアルキレンオキシドの重合反応は、良好な攪拌条件下で行うことが好ましい。一般的な攪拌翼を用いる攪拌法を用いる場合は、反応液に気相部のガスが多量に取り込まれて攪拌効率が低下することがない範囲で攪拌翼の回転速度をできるだけ速くすることが好ましい。また、本重合反応においては、得られる重合体の分子量分布を狭くできることから、反応容器内へのアルキレンオキシドの供給速度はできるだけ遅くすることが好ましいが、一方その場合は生産効率が低下するため、これらを比較衡量してアルキレンオキシドの供給速度を定めることが好ましい。
【００４０】
本発明のアルキレンオキシド重合反応は、反応溶媒を用いて行うこともできる。好ましい反応溶媒としては、ヘキサン、ヘプタン、およびシクロヘキサン等の脂肪族炭化水素；ベンゼン、トルエン、およびキシレン等の芳香族炭化水素；ならびに、クロロホルムおよびジクロロメタン等のハロゲン系溶媒が例示できる。また、溶媒の使用量は特に制限されるものではなく、所望する量の溶媒を用いることができる。
【００４１】
本発明の製造法においては、開始剤の数平均分子量（Ｍｎ1）と、その開始剤に対してアルキレンオキシドを重合して製造されたポリエーテル類の数平均分子量（Ｍｎ2）との比Ｍｎ2／Ｍｎ1が１．５以上、好ましくは１．５〜５．０、さらに好ましくは１．５〜３．０となるように、開始剤に対してアルキレンオキシドを重合させる。開始剤に対するアルキレンオキシドの重合量を調節することによって、Ｍｎ2／Ｍｎ1を前記の好ましい値にすることができる。一般に、開始剤に対するアルキレンオキシドの付加量を多くすればするほど、Ｍｎ2／Ｍｎ1が大きくなる。Ｍｎ2／Ｍｎ1が１．５未満では分子量分布の狭いポリエーテル類を製造するのが困難であり、あわせて、ポリエーテル類におけるアルキレンオキシド鎖長が短いために、そのポリエーテル類を用いて製造されるポリウレタン樹脂、接着剤、およびシーラントなどの柔軟性や基材との密着性などが低下する場合がある。
【００４２】
アルキレンオキシドの重合反応終了後、得られたポリエーテル類に含まれるＤＭＣ触媒を除去する場合、その方法としては、たとえば、合成珪酸塩（マグネシウムシリケート、アルミニウムシリケートなど）、イオン交換樹脂、および活性白土などから選ばれる吸着剤を用いて触媒を吸着し、さらに吸着剤を濾過によって除去する方法や、アミン、アルカリ金属水酸化物、有機酸、および鉱酸から選ばれる中和剤を用いて触媒を中和し、さらに濾過によって除去する方法などが挙げられる。
【００４３】
本発明の製造法を用いて製造されたポリエーテル類に酸化防止剤、防食剤などを添加して、長期間の貯蔵中におけるポリエーテル類の劣化を防止することもできる。
【００４４】
〔ポリエーテル類の利用〕
本発明のポリエーテル類は、ポリイソシアネート化合物と反応させてポリウレタン樹脂、エラストマー、接着剤、およびシーラント等を製造するための原料として好ましい。また、本発明のポリエーテル類は、界面活性剤、および機能性油剤などの用途にも用いることができ、さらに、ポリマー微粒子を含むポリマー分散ポリエーテルポリオールの原料としても用いることができる。
【００４５】
本発明の方法を用いて製造されるポリエーテル類を上述のような各種用途に用いる場合、ポリエーテル類の数平均分子量は４５０〜５００００が好ましく、９００〜２００００がさらに好ましく、１０００〜１００００が特に好ましい。
【００４６】
本発明のポリエーテル類を含む原料とポリイソシアネート化合物とを反応させて得られるポリウレタン製品は、実質的にポリオキシエチレンおよびポリオキシプロピレンのみからなる従来のポリエーテル類よりも、親水性、疎水性、耐熱性、耐候性、および機械物性が優れる。上記ポリイソシアネート化合物としては、トリレンジイソシアネート、ジフェニルメタンンジイソシアネート、ポリメチレンポリフェニルイソシアネート等の芳香族ポリイソシアネート；ヘキサメチレンジイソシアネート、キシリレンジイソシアネート、ジシクロヘキシルメタンジイソシアネート、リジンジイソシアネート、テトラメチルキシリレンジイソシアネート等の脂肪族ポリイソシアネート；イソホロンジイソシアネート等の脂環族ポリイソシアネート；およびこれらのポリイソシアネート化合物の変性体が挙げられる。
【実施例】
【００４７】
以下に本発明を実施例および比較例により具体的に説明するが、本発明はこれらに限定されない。
本実施例中のポリオールＸは、ジプロピレングリコールにプロピレンオキシドを付加重合して得られた、数平均分子量（Ｍｎ1）が１０００のポリオールである。
【００４８】
〔参考例：有機配位子を有する複合金属シアン化物錯体触媒の製造例〕
５００ｍｌのフラスコに、塩化亜鉛１０．２ｇと水１０ｇからなる水溶液を入れ、この水溶液を４０℃に保温しつつ、３００ｒｐｍで撹拌しながら、ここへ４．２ｇのカリウムヘキサシアノコバルテート（Ｋ3［Ｃｏ（ＣＮ）］6）と水７５ｇからなる水溶液を３０分間かけて滴下した。滴下終了後、さらに混合物を３０分撹拌した後、エチレングリコールモノ−ｔｅｒｔ−ブチルエーテル（以下、ＥＧＭＴＢＥと略す。）４０ｇ、ｔｅｒｔ−ブチルアルコール（以下、ＴＢＡと略す。）４０ｇ、水８０ｇ、および０．６ｇのポリオールＸからなる混合物を前記混合物中に添加し、４０℃で３０分、さらに６０℃で６０分間撹拌した。得られた反応混合物を、直径１２５ｍｍの円形ろ板と微粒子用の定量ろ紙（ＡＤＶＡＮＴＥＣ社製のＮｏ．５Ｃ）とを用いて加圧下（０．２５ＭＰａ）で５０分かけてろ過を行い、固体を分離した。
【００４９】
次に、この複合金属シアン化物錯体を含むケーキに１８ｇのＥＧＭＴＢＥ、１８ｇのＴＢＡ、および８４ｇの水からなる混合物を添加して３０分撹拌した後、加圧ろ過（ろ過時間：１５分）を行った。ろ過により得られた複合金属シアン化物錯体を含むケーキに、さらに５４ｇのＥＧＭＴＢＥ、５４ｇのＴＢＡ、および１２ｇの水からなる混合物を添加して３０分撹拌し、有機配位子を有する複合金属シアン化物錯体を含むＥＧＭＴＢＥ／ＴＢＡのスラリーを得た。
このスラリーを５ｇほどフラスコに秤り取り、窒素気流で概ね乾かした後、８０℃で４時間減圧乾燥した。得られた固体を秤量した結果、スラリー中に含まれる複合金属シアン化物錯体の濃度は４．７０質量％であることがわかった。
【００５０】
〔５０００ｍｌ反応器を使用したポリエーテルオールの製造〕
撹拌機付きステンレス製５０００ｍｌの耐圧反応器を下記のアルキレンオキシドの重合反応に使用した。
【００５１】
（実施例１）
反応器内に、開始剤として１０００ｇのポリオキシテトラメチレングリコール（Ｍｗ1／Ｍｎ1＝１．９５、Ｍｎ1＝１４１３、ＢＡＳＦ社製、外観：白色固体、融点：３６℃）と、上記参考例で調製したスラリー触媒を１１００ｍｇ（固体触媒成分として５０ｍｇ）投入した。反応器を窒素置換後、１２０℃に昇温し、１００ｇのプロピレンオキシドを反応器内に供給して反応させた。反応器内の圧力が低下した後、１０００ｇのプロピレンオキシドを約１６０ｇ／１時間の速度で反応器内に供給した。６時間３０分かけてプロピレンオキシドの供給を終了し、さらに１時間攪拌を続けた。その間、反応器の内温を１２０℃、撹拌速度を５００ｒｐｍに保ち反応を進行させた。この反応によって得られたポリエーテルポリオールのＭｗ2／Ｍｎ2は１．０７であり、Ｍｎ2は３３４０であった。得られたポリエーテルポリオールの外観は常温で透明液状であり、２５℃における粘度は７００ｍＰａ・ｓだった。なお、粘度は、Ｅ型粘度計ＶＩＳＣＯＮＩＣ  ＥＨＤ型（トキメック社製）を用い、Ｎｏ．１ローターを用いて測定した値であり、以下同様である。
【００５２】
（実施例２）
反応器内に、開始剤として１０００ｇのポリオキシテトラメチレングリコール（Ｍｗ1／Ｍｎ1＝２．０１、Ｍｎ1＝２８４４、保土ヶ谷化学社製、外観：白色固体、融点３６℃）と、上記参考例で調製したスラリー触媒を１１００ｍｇ（固体触媒成分として５０ｍｇ）投入した。反応器内を、窒素置換後、１２０℃に昇温し、１００ｇのプロピレンオキシドを反応器内に供給して反応させた。反応器内の圧力が低下した後、５５０ｇのプロピレンオキシドを約１６０ｇ／１時間の速度で反応器内に供給した。３時間３０分でプロピレンオキシドの供給を終了し、さらに１時間攪拌を続けた。その間、反応器の内温を１２０℃、撹拌速度を５００ｒｐｍに保ち反応を進行させた。この反応によって得られたポリエーテルポリオールのＭｗ2／Ｍｎ2は１．１９であり、Ｍｎ2は４９２８であった。また得られたポリエーテルポリオールの外観は常温で白色液状であり、２５℃における粘度は１９６０ｍＰａ・ｓだった。
【００５３】
（実施例３）
反応器内に、開始剤として１０００ｇのポリオキシテトラメチレングリコール（Ｍｗ1／Ｍｎ1＝２．０１、Ｍｎ1＝２８４４、保土ヶ谷化学社製、外観：白色固体、融点３６℃）と、上記参考例で調製したスラリー触媒を１１００ｍｇ（固体触媒成分として５０ｍｇ）投入した。反応器内を窒素置換後、１２０℃に昇温し、１００ｇのプロピレンオキシドを反応器内に供給して反応させた。反応器内の圧力が低下した後、プロピレンオキシドとエチレンオキシドの混合物（重量比でプロピレンオキシド：エチレンオキシド＝２：１）９００ｇを、約１６０ｇ／１時間の速度で反応器内に供給した。５時間４０分かけてアルキレンオキシドの供給を終了し、さらに１時間攪拌を続けた。その間、反応器の内温を１２０℃、撹拌速度を５００ｒｐｍに保ち反応を進行させた。この反応によって得られたポリエーテルポリオールのＭｗ2／Ｍｎ2は１．０８であり、Ｍｎ2は６４７１、外観は常温で白色液状、粘度は２５℃で１９６０ｍＰａ・ｓであった。
【００５４】
（実施例４）
開始剤として１，６−ヘキサンジオールの残基を有するポリカーボネートジオール（Ｍｗ1／Ｍｎ1＝２．９２、Ｍｎ1＝２４９４、商品名：ニッポラン９８０Ｎ、日本ポリウレタン株式会社製、外観：白色固体、融点５４℃）１０００ｇと、参考例１で調製したスラリー触媒１１００ｍｇ（固体触媒成分として５０ｍｇ）を反応器内に投入した。反応器内を窒素ガスで置換した後、１２０℃に昇温し、さらに１００ｇのプロピレンオキシドを反応器内に供給して反応させた。反応器内の圧力が低下した後、５５０ｇのプロピレンオキシドを約１６０ｇ／時間の速度でさらに反応器内に供給した。３時間３０分でプロピレンオキシドの供給を止め、さらに１時間、約１２０℃において５００ｒｐｍの攪拌速度で攪拌を続け、重合反応を進めた。重合反応によって得られたポリオールは、Ｍｗ2／Ｍｎ2＝１．９５、Ｍｎ2＝５３１１であり、外観は白色固体、融点は４９℃であった。
【００５５】
（比較例１）
実施例１に記載した方法と同様の方法を用いてポリエーテルポリオールを製造した。ただし、参考例で調製したスラリー触媒に代えて、ＮａＯＨ６．３ｇを重合触媒として用いた。この反応によって得られたポリエーテルポリオールのＭｗ2／Ｍｎ2は１．８４であり、Ｍｎ2は２４１２であった。また、このポリエーテルの外観は透明液体であり、粘度は２５℃において８４０ｍＰａ・ｓであった。
【００５６】
（比較例２）
実施例２に記載した方法と同様の方法を用いてポリエーテルポリオールを製造した。ただし、実施例２で開始剤として用いたポリオキシテトラメチレングリコールに代えて、ポリプロピレングリコール（Ｍｗ1／Ｍｎ1＝１．１８、Ｍｎ1＝３１５）を用いた。この反応によって得られたポリエーテルポリオールのＭｗ2／Ｍｎ2は１．１９であり、Ｍｎ2は４８１であった。また、このポリエーテルポリオールの外観は透明液状であり、粘度は２５℃において８５ｍＰａ・ｓであった。
【００５７】
（比較例３）
実施例４に記載した方法と同様の方法を用いてポリエーテルポリオールを製造した。ただし、参考例で調整したスラリー触媒に代えて６．３ｇのＮａＯＨを重合触媒として用いた。この場合、プロピレンオキシドの開環付加重合が円滑に進行せず、反応器内に３００ｇのプロピレンオキシドを供給後に反応器内の圧力が０．８ＭＰａに達したため、プロピレンオキシドの供給を停止して反応器内に残存するプロピレンオキシドを減圧留去した。この重合反応により得られたポリエーテルポリオールのＭｗ2／Ｍｎ2は２．８８、Ｍｎ2は２１６３、そして外観は白色固体であった。
【００５８】
上記実施例および比較例から明らかなとおり、本発明の方法を用いることにより、分子量分布（Ｍｗ2／Ｍｎ2）の値が小さく、低粘度、低融点、かつ不飽和成分の含有量が少ないポリエーテル類を製造することができる。